(57)【特許請求の範囲】
【請求項１】
少なくとも下記（ａ−１）、（ａ−２）、（ａ−３）および（ａ−４）で示されるモノマー単位を含む共重合体を含んでなる粘着剤であって、共重合体を構成する全モノマー中、下記含有量含んでなることを特徴とする粘着剤。
（ａ−１）アルキル（メタ）アクリレート５〜４５重量％
（ａ−２）水酸基を有する（メタ）アクリレートまたは水酸基を有するアリルエーテル０．０１〜１０重量％
（ａ−３）アルコキシアルキル（メタ）アクリレート５０〜７８重量％
（ａ−４）アルコキシポリアルキレングリコールモノ（メタ）アクリレートまたはアルコキシポリアルキレングリコールアリルエーテル１〜２５重量％
【請求項２】
４０℃の水に対する溶解度が、３％未満である請求項１の粘着剤。
【請求項３】
共重合体の重量平均分子量が、８０万以上２００万未満である請求項１または２記載の粘着剤。
【請求項４】
さらに、硬化剤を含む請求項１〜３いずれか記載の粘着剤。
【請求項５】
少なくとも前記（ａ−１）、（ａ−２）、（ａ−３）および（ａ−４）で示されるモノマー単位ならびにアミド結合を有するモノマー単位を含む共重合体を含んでなる請求項１〜４いずれか記載の粘着剤。
【請求項６】
共重合体が、酸性基を有するモノマーを含まない共重合体である請求項１〜５いずれか記載の粘着剤。
【請求項７】
（ａ−１）アルキル（メタ）アクリレートが、炭素数４〜８のアルキル（メタ）アクリレート５〜４０重量％および炭素数９〜２２のアルキル（メタ）アクリレート５〜４０重量％含む請求項１〜６いずれか記載の粘着剤。
【請求項８】
医療用である、請求項１〜７いずれか記載の粘着剤。
【請求項９】
請求項１〜８いずれか記載の粘着剤から形成された粘着層を有する粘着テープを２３℃５０％ＲＨの環境下でステンレス板に圧着してから、２３℃５０％ＲＨの環境下で１０分間経過後に測定した粘着力を粘着力（１）、４０℃５０％ＲＨの環境下で２４時間経過後に測定した粘着力を粘着力（２）、とした際、粘着力（２）／粘着力（１）の比が、３未満である請求項１〜８いずれか記載の粘着剤。
【請求項１０】
少なくとも下記（ａ−１）、（ａ−２）、（ａ−３）および（ａ−４）で示されるモノマーを共重合する粘着剤の製造方法であって、共重合体を構成する全モノマー中、下記含有量で共重合することを特徴とする粘着剤の製造方法。
（ａ−１）アルキル（メタ）アクリレート５〜４５重量％
（ａ−２）水酸基を有する（メタ）アクリレートまたは水酸基を有するアリルエーテル０．０１〜１０重量％
（ａ−３）アルコキシアルキル（メタ）アクリレート５０〜７８重量％
（ａ−４）アルコキシポリアルキレングリコールモノ（メタ）アクリレートまたはアルコキシポリアルキレングリコールアリルエーテル１〜２５重量％
【請求項１１】
請求項１〜９いずれか記載の粘着剤から形成された粘着層を有する粘着テープ。
【請求項１２】
粘着テープを２３℃５０％ＲＨの環境下でステンレス板に圧着してから、２３℃５０％ＲＨの環境下で１０分間経過後に測定した粘着力を粘着力（１）、４０℃５０％ＲＨの環境下で２４時間経過後に測定した粘着力を粘着力（２）、とした際、粘着力（２）／粘着力（１）の比が、３未満である請求項１１記載の粘着テープ。
【請求項１３】
基材に、請求項１〜９いずれか記載の粘着剤を塗工する粘着テープの製造方法。
【発明の詳細な説明】
【技術分野】
【０００１】
本発明は、粘着剤および粘着テープに関する。更に詳しくは、医療用として皮膚貼付に好適に使用される粘着剤および粘着テープに関する。
【背景技術】
【０００２】
皮膚貼付用粘着テープは、一般に柔軟性のある支持体の片面に、必要に応じて薬物を含有する粘着剤層が形成された構成を有している。皮膚貼付用粘着テープの機能として、外部からの水や細菌、ウイルス等が体内に侵入するのを防ぐ事を求められると同時に、皮膚からの発汗による水分を蒸散させる透湿性（水蒸気透過性ともいう）も求められる。透湿性に劣ると、汗が皮膚と粘着剤層の間に貯留し、皮膚がカブレやムレなどの皮膚障害を起こし易くなり、また、粘着力を低下させテープが皮膚から剥がれ易くなる。さらに、貼付中には皮膚の曲面や伸縮、捻りなどの動きに追従し剥がれ難いことが求められ、剥離するときには痛みが少なく、角質剥離がなく、粘着剤が皮膚に残留しないことも求められる。
【０００３】
しかし、剥がれを防ぐために粘着力を強くし過ぎると、剥離時に体表面の毛がむしり取られたり、角質剥離を生じたり、或いは皮膚面に粘着剤が残留したりする。また、透湿性を高めるためには官能基含有モノマーの共重合割合を高くしなければならず、その結果、剥離時の皮膚刺激性を緩和することができない。
【０００４】
特許文献１には、高い水蒸気透過性を有し、剥がれ難く、かつ剥がすときに皮膚を傷つけない適度の接着力及びそのような適度な接着力持続性並びに適度の凝集力を有する医療用粘着剤として、ホモポリマーのガラス転移温度（Ｔｇ）が−３５℃以下のアクリル酸アルコキシアルキルから誘導された単位を５０ｗｔ％を超えて含む重合体を含む医療用粘着剤が開示されている。しかし、水蒸気透過率が高いものは粘着力が弱く、粘着力が強いものは水蒸気透過率が低い傾向にあり、水蒸気透過率と粘着力との両立ができていないという問題点がある。
【０００５】
特許文献２には、医療衛生分野やスポーツ分野、美容健康分野などの外用用途に最適に用いることができる皮膚貼付用粘着剤組成物、および皮膚貼付用粘着テープとして、（メタ）アクリル酸アルキルエステル４０〜８０重量％、アルコキシ基含有エチレン性不飽和単量体１０〜６０重量％、カルボキシル基含有エチレン性不飽和単量体 1〜１０重量％を含む単量体混合物から得られるアクリル系共重合体１００重量部に、室温で液状またはペースト状のカルボン酸エステル２０〜１２０重量部を含有する粘着剤組成物が開示されている。しかし、発汗時の剥がれ抑制のための耐水接着力には優れるものの、透湿性が低いという問題点がある。
【０００６】
特許文献３には、乾燥面および湿潤面に対しても良好に接着することができ、さらに剥離時の糊残りがない粘着テープとして、（メタ）アクリル酸アルキルエステルと、アクリル酸と、２−メトキシメチルアクリレートとを含む共重合体を粘着剤に用いた粘着テープが開示されている。しかし、湿潤面への接着に着目したものであり、透湿性と粘着力の両立はなされていないという問題点がある。
【先行技術文献】
【特許文献】
【０００７】
【特許文献１】特開平７−２７５３４０号公報
【特許文献２】特開２００２−０６５８４１号公報
【特許文献３】特開２００６−０３６９１１号公報
【発明の概要】
【発明が解決しようとする課題】
【０００８】
上述したように、透湿性と粘着力を両立した粘着剤は知られておらず、これらの特性を両立できる粘着剤および粘着テープが求められていた。さらに、皮膚貼付等の医療用として使用するには、皮膚に対する良好な密着性や、貼付している際の貼付感、剥離する際に痛みを感じ難いといった事項も求められる。
したがって、本発明が解決しようとする課題は、高い透湿性と良好な粘着力を示す粘着剤および粘着テープを提供することである。さらには、上記課題に加えて、皮膚に対する良好な密着性や、貼付している際の貼付感、剥離する際に痛みを感じ難い粘着剤および粘着テープを提供することである。
【課題を解決するための手段】
【０００９】
本発明者らは前記課題を解決すべく鋭意検討を重ねた結果、本発明を完成するに至った。
即ち、本発明の実施態様は、少なくとも下記（ａ−１）、（ａ−２）、（ａ−３）および（ａ−４）で示されるモノマー単位を含む共重合体を含んでなる粘着剤であって、共重合体を構成する全モノマー中、下記含有量含んでなることを特徴とする粘着剤に関する。
（ａ−１）アルキル（メタ）アクリレート５〜４５重量％
（ａ−２）水酸基を有する（メタ）アクリレートまたは水酸基を有するアリルエーテル０．０１〜１０重量％
（ａ−３）アルコキシアルキル（メタ）アクリレート５０〜７８重量％
（ａ−４）アルコキシポリアルキレングリコールモノ（メタ）アクリレートまたはアルコキシポリアルキレングリコールアリルエーテル１〜２５重量％
【００１０】
また、本発明の実施態様は、４０℃の水に対する溶解度が、３％未満である上記粘着剤に関する。
【００１１】
また、本発明の実施態様は、共重合体の重量平均分子量が、８０万以上２００万未満である上記粘着剤に関する。
【００１２】
また、本発明の実施態様は、さらに、硬化剤を含む上記粘着剤に関する。
【００１３】
また、本発明の実施態様は、少なくとも前記（ａ−１）、（ａ−２）、（ａ−３）および（ａ−４）で示されるモノマー単位ならびにアミド結合を有するモノマー単位を含む共重合体を含んでなる上記粘着剤に関する。
また、本発明の実施態様は、共重合体が、酸性基を有するモノマーを含まない共重合体である上記粘着剤に関する。
また、本発明の実施態様は、（ａ−１）アルキル（メタ）アクリレートが、炭素数４〜８のアルキル（メタ）アクリレート５〜４０重量％および炭素数９〜２２のアルキル（メタ）アクリレート５〜４０重量％含む上記粘着剤に関する。
【００１４】
また、本発明の実施態様は、医療用である、上記粘着剤に関する。
【００１５】
また、本発明の実施態様は、上記粘着剤から形成された粘着層を有する粘着テープを２３℃５０％ＲＨの環境下でステンレス板に圧着してから、２３℃５０％ＲＨの環境下で１０分間経過後に測定した粘着力を粘着力（１）、４０℃５０％ＲＨの環境下で２４時間経過後に測定した粘着力を粘着力（２）、とした際、粘着力（２）／粘着力（１）の比が、３未満である上記粘着剤に関する。
【００１６】
また、本発明の実施態様は、少なくとも下記（ａ−１）、（ａ−２）、（ａ−３）および（ａ−４）で示されるモノマーを共重合する粘着剤の製造方法であって、共重合体を構成する全モノマー中、下記含有量で共重合することを特徴とする粘着剤の製造方法に関する。
（ａ−１）アルキル（メタ）アクリレート５〜４５重量％
（ａ−２）水酸基を有する（メタ）アクリレートまたは水酸基を有するアリルエーテル０．０１〜１０重量％
（ａ−３）アルコキシアルキル（メタ）アクリレート５０〜７８重量％
（ａ−４）アルコキシポリアルキレングリコールモノ（メタ）アクリレートまたはアルコキシポリアルキレングリコールアリルエーテル１〜２５重量％
【００１７】
また、本発明の実施態様は、上記粘着剤から形成された粘着層を有する粘着テープに関する。
【００１８】
また、本発明の実施態様は、粘着テープを２３℃５０％ＲＨの環境下でステンレス板に圧着してから、２３℃５０％ＲＨの環境下で１０分間経過後に測定した粘着力を粘着力（１）、４０℃５０％ＲＨの環境下で２４時間経過後に測定した粘着力を粘着力（２）、とした際、粘着力（２）／粘着力（１）の比が、３未満である上記粘着テープに関する。
【００１９】
また、本発明の実施態様は、基材に、上記粘着剤を塗工する粘着テープの製造方法に関する。
【発明の効果】
【００２０】
本発明により得られる粘着剤および粘着テープは、皮膚貼付に用いると、高い透湿性を有し、良好な粘着力および皮膚貼付耐久性があり、ムレやカブレなどの皮膚障害を引き起こし難い。また、皮膚から剥離する時の痛みは少なく、角質剥離がなく、粘着剤の残留がない。さらに、貼付時に皮膚の動きに追従し違和感無い貼付感を得ることができる。
【発明を実施するための形態】
【００２１】
以下、本発明の詳細を説明する。なお、本明細書では、「（メタ）アクリル」、「（メタ）アクリロイル」、「（メタ）アクリル酸」、「（メタ）アクリレート」、「（メタ）アクリロイルオキシ」、及び「（メタ）アリル」と表記した場合には、特に説明がない限り、それぞれ、「アクリルまたはメタクリル」、「アクリロイルまたはメタクリロイル」、「アクリル酸またはメタクリル酸」、「アクリレートまたはメタクリレート」、「アクリロイルオキシまたはメタクリロイルオキシ」、及び「アリルまたはメタリル」を表すものとする。
【００２２】
本発明のアクリル系粘着剤は、少なくとも下記（ａ−１）、（ａ−２）、（ａ−３）および（ａ−４）で示されるモノマー単位を含む共重合体を含んでなる粘着剤である。
（ａ−１）アルキル（メタ）アクリレート
（ａ−２）水酸基を有する（メタ）アクリレートまたは水酸基を有するアリルエーテル
（ａ−３）アルコキシアルキル（メタ）アクリレート
（ａ−４）アルコキシポリアルキレングリコールモノ（メタ）アクリレートまたはアルコキシポリアルキレングリコールアリルエーテル
【００２３】
＜（ａ−１）アルキル（メタ）アクリレート＞
（ａ−１）で示されるモノマーであるアルキル（メタ）アクリレートの例としては、メチル（メタ）アクリレート、エチル（メタ）アクリレート、ブチル（メタ）アクリレート、２−エチルヘキシル（メタ）アクリレート、ノニル（メタ）アクリレート、デシル（メタ）アクリレート、ラウリル（メタ）アクリレート、セチル（メタ）アクリレート、ステアリル（メタ）アクリレート、ベヘニル（メタ）アクリレート等のアルキル（メタ）アクリレート等が挙げられる。
これらのアルキル（メタ）アクリレートの中でも、アルキル基の炭素数が４〜２２のアルキル（メタ）アクリレートが好ましく、アルキル基の炭素数が４〜１６のアルキル（メタ）アクリレートがより好ましく、アルキル基の炭素数が８〜１４のアルキル（メタ）アクリレートがさらに好ましい。
皮膚貼付用粘着テープは、水に濡れる場合があり、ある程度の疎水性があることで粘着テープと皮膚の界面からの水の浸入を防ぎ、皮膚からテープが剥がれ落ちることを防ぐ効果がある。アルキル（メタ）アクリレートを使用することにより、疎水性が強まり、皮膚貼付耐久性が良好になる。特に、炭素数が４〜２２のアルキル（メタ）アクリレートを１種或いは２種以上の組合せによって、粘着性と疎水性を付与し皮膚貼付耐久性を向上することができる。疎水性の調整のためには、炭素数が４〜２２のアルキル（メタ）アクリレートを２種以上使用することが好ましい。
【００２４】
アルキル（メタ）アクリレートは、共重合体を構成する全モノマー中、５〜４５重量％であり、５〜４０重量％がより好ましく、１０〜４０重量％がさらに好ましい。４５重量％以下であれば、粘着力を強くし過ぎることがなく、また透湿性に寄与するモノマー量も確保でき、良好な透湿性をとなる。一方、５重量％以上であれば、皮膚への粘着性を確保でき、皮膚貼付耐久性も発現する。
炭素数が４〜２２のアルキル（メタ）アクリレートを２種以上使用する場合は、炭素数が４〜８のアルキル（メタ）アクリレートが５〜４０重量％、好ましくは１０〜３５重量％、炭素数が９〜２２のアルキル（メタ）アクリレートが５〜４０重量％、好ましくは５〜３０重量％であることが好ましい。
【００２５】
＜（ａ−２）水酸基を有する（メタ）アクリレートまたは水酸基を有するアリルエーテル＞
（ａ−２）で示されるモノマーである水酸基を有する（メタ）アクリレートまたは水酸基を有するアリルエーテルの例としては、２−ヒドロキシエチル（メタ）アクリレート、３−ヒドロキシプロピル（メタ）アクリレート、３−クロロ−２−ヒドロキシプロピル（メタ）アクリレート、４-ヒドロシキブチル（メタ）アクリレート、６−ヒドロキシヘキシル（メタ）アクリレート及び８−ヒドロキシオクチル（メタ）アクリレート、ポリアルキレングリコールモノ（メタ）アクリレート等の水酸基を有する（メタ）アクリレート；ポリアルキレングリコールアリルエーテル等の水酸基を有するアリルエーテルが挙げられる。これらの中でも、２−ヒドロキシエチル（メタ）アクリレートおよび４−ヒドロシキブチル（メタ）アクリレートが好ましい。
【００２６】
水酸基を有する（メタ）アクリレートまたは水酸基を有するアリルエーテルは、共重合体を構成する全モノマー中、０．０１〜１０重量％であり、０．１〜１０重量％がより好ましく、０．１〜５重量％がさらに好ましい。水酸基を有する（メタ）アクリレートまたは水酸基を有するアリルエーテルの量が、０．０１重量％以上であれば、硬化剤と十分な架橋構造が形成でき、粘着剤が皮膚に残留しにくくなる。一方、１０重量％以下であれば、過度な架橋構造を回避でき、皮膚への粘着性を確保することができる。
【００２７】
＜（ａ−３）アルコキシアルキル（メタ）アクリレート＞
（ａ−３）で示されるモノマーであるアルコキシアルキル（メタ）アクリレートとしては、（メタ）アクリレートのエステル構造のアルコール由来部分として、アルコキシアルキル基が結合した（メタ）アクリレートであれば、特に限定されない。
【００２８】
アルコキシアルキル（メタ）アクリレートとしては、アルコキシ基の炭素数が１〜１２であり、アルコキシ基に結合するアルキレン基の炭素数が１〜１８であるアルコキシアルキル（メタ）アクリレートが好ましい。アルコキシ基の炭素数が１〜４であり、アルコキシ基に結合するアルキレン基の炭素数が１〜８であるアルコキシアルキル（メタ）アクリレートがより好ましく、アルコキシ基の炭素数が１〜２であり、アルコキシ基に結合するアルキレン基の炭素数が１〜４であるアルコキシアルキル（メタ）アクリレートがさらに好ましい。
【００２９】
このようなアルコキシアルキル（メタ）アクリレートの例としては、２−メトキシメチル（メタ）アクリレート、２−メトキシエチル（メタ）アクリレート、２−エトキシメチル（メタ）アクリレート、２−エトキシエチル（メタ）アクリレート、３−メトキシプロピル（メタ）アクリレート、３−エトキシプロピル（メタ）アクリレート、４−メトキシブチル（メタ）アクリレート、４−エトキシブチル（メタ）アクリレート等が挙げられる。これらの中でも、２−メトキシエチル（メタ）アクリレート及び２−エトキシエチル（メタ）アクリレートが特に好ましい。
【００３０】
アルコキシ基は親水性が高いため、水蒸気の保持と放出に優れると考えられる。充分な透湿性を得るために、アルコキシアルキル（メタ）アクリレートは、共重合体を構成する全モノマー中、５０〜７８重量％であり、５０〜７５重量％がより好ましく、５５〜７５重量％がさらに好ましい。５０重量％以上であれば充分な透湿性が得られ、８０重量％以下であれば十分な皮膚への粘着性を発現する。
【００３１】
（ａ−１）モノマーは疎水性が高く、後述する（ａ−４）モノマーは親水性が高いため、これらは互いに相溶性に優れず、（ａ−１）モノマーと（ａ−４）モノマーのみからなる共重合体は、相分離し易く、粘着性や保存安定性の低下を引き起こす恐れがある。共重合体を構成するモノマーとして（ａ−３）モノマーを使用することにより、（ａ−１）モノマーと（ａ−４）モノマーとの相溶性を向上させ、粘着性や保存安定性を向上すると考えられる。
【００３２】
＜（ａ−４）アルコキシポリアルキレングリコールモノ（メタ）アクリレートまたはアルコキシポリアルキレングリコールアリルエーテル＞
【００３３】
アルコキシポリアルキレングリコールモノ（メタ）アクリレートは、下式（１）で表わされる化合物である。
ＣＨ2＝ＣＲ１−ＣＯ−（ＯＺ）ｎ−Ｏ−Ｒ２    式（１）
（式（１）中、Ｚはアルキレン基、Ｒ１は水素またはメチル基、Ｒ２はアルキル基、ｎは２以上の整数を表す。）
式（１）において、Ｚは炭素数２〜３のアルキレン基、Ｒ２は炭素数１〜２のアルキル基、ｎは２〜２０の整数であることが好ましい。
【００３４】
アルコキシポリアルキレングリコールモノ（メタ）アクリレートの例としては、ＭＰＥ４００Ａ、ＭＰＥ５５０Ａ（以上、大阪有機化学工業社製）、ライトエステル  ＢＣ、１３０ＭＡ、０４１ＭＡ、ライトアクリレート  ＥＣ−Ａ、ＭＴＧ−Ａ、ＥＨＤＧ−ＡＴ、１３０Ａ、ＤＰＭ−Ａ（以上、共栄社化学社製）、ＦＡＮＣＲＹＬ  ＦＡ−４００Ｍ（１００）（以上、日立化成社製）、ＮＫエステル  ＡＭ−９０、ＡＭ−１３０Ｇ、Ｍ−９０Ｇ、Ｍ−２３０Ｇ（以上、新中村化学工業社製）、ブレンマー  ＡＭＥ−４００、ＰＭＥ−１００、ＰＭＥ−２００、ＰＭＥ−４００、ＰＭＥ−１０００（以上、日油社製）等が挙げられる。
【００３５】
アルコキシポリアルキレングリコールアリルエーテルは、下式（２）で表わされる化合物である。
ＣＨ2＝ＣＲ３−ＣＨ2−Ｏ−（ＹＯ）ｍ−Ｒ４    式（２）
（式（２）中、Ｙはアルキレン基、Ｒ３は水素またはメチル基、Ｒ４はアルキル基、ｍは１以上の整数を表す。）
式（２）中、Ｙは炭素数２〜４のアルキレン基、Ｒ４は炭素数１〜４のアルキル基、ｍは１〜３０の整数が好ましく、Ｙは炭素数２〜３のアルキレン基、Ｒ４は炭素数１〜２のアルキル基、ｍは１〜２０の整数がより好ましい。
【００３６】
アルコキシポリアルキレングリコールアリルエーテルの例としては、ユニオックス  ＰＫＡ−５００６、ＰＫＡ−５００９、ユニセーフ  ＰＫＡ−５０１５（以上、日油社製）等が挙げられる。
【００３７】
アルコキシポリアルキレングリコールモノ（メタ）アクリレートまたはアルコキシポリアルキレングリコールアリルエーテルは、共重合体を構成する全モノマー中、１〜２５重量％であり、５〜２５重量％がより好ましい。アルキレングリコール部位を含むことにより、水蒸気の保持と放出に優れた性能を発現するものと考えられる。上記の中でも、アルコキシポリアルキレングリコールモノ（メタ）アクリレートが好ましい。
【００３８】
（ａ−３）モノマー及び（ａ−４）モノマーは透湿性に寄与する成分である。共重合体を構成する全モノマー中での（ａ−３）モノマー及び（ａ−４）モノマーの合計の含有量は、５０〜８０重量％であることが好ましい。５０重量％以上であれば十分な透湿性が得られ、８０重量％以下であれば皮膚への密着耐久性を確保できる。
【００３９】
共重合体は、共重合体を構成するモノマーとして、アミド結合を有するモノマー単位を含むことが好ましい。
【００４０】
アミド結合を有するモノマーの例としては、（メタ）アクリルアミド、Ｎ−メチル（メタ）アクリルアミド、Ｎ−エチル（メタ）アクリルアミド、Ｎ−プロピル（メタ）アクリルアミド、Ｎ−ヘキシル（メタ）アクリルアミド、Ｎ−ビニルピロリドン、アクリロイルモルホリン、ビニルカプロラクタム等を挙げることができる。
【００４１】
アミド結合を有するモノマーを使用する場合には、共重合体を構成する全モノマー中、０.０５〜５重量％、好ましくは０．１〜４重量％、さらに好ましくは０．１〜３重量％である。アミド結合を有するモノマーは、共重合体中の水酸基と、後述する硬化剤のイソシアネート化合物との反応触媒として作用し、反応の安定化に寄与する。
【００４２】
共重合体は、共重合体を構成するモノマーとして、上記モノマー以外のその他のモノマーを含んでも良い。
【００４３】
その他のモノマーとしては、シクロヘキシル（メタ）アクリレートやイソボルニル（メタ）アクリレート等の脂環族含有モノマー；ベンジル（メタ）アクリレートやフェノキシエチル（メタ）アクリレート等の芳香族含有モノマー；ジメチルアミノエチル（メタ）アクリレート、ジエチルアミノエチル（メタ）アクリレート等のアミノ基含有モノマー；シアノ(メタ)アクリレート等のシアノ基含有モノマー；マレイミド、メチルマレイミド等のマレイミド基含有モノマー；（メタ）アクリロニトリル等のニトリル基含有モノマー；グリシジル（メタ）アクリレート等のエポキシ基含有モノマー；酢酸ビニル等のビニルエステル等をあげることができる。
その他のモノマーの含有量は、共重合体を構成する全モノマー中、０〜２０重量％、好ましくは０〜１５重量％、特に好ましくは０〜１０重量%の範囲で共重合させることができる。
【００４４】
共重合体は、その他のモノマーとして酸性基を有するモノマーを含んでも良い。酸性基を有するモノマーを使用すると、粘着力を高くし、密着耐久性を向上できる利点がある一方、テープ剥離時に強い痛みや角質剥離を起こす傾向がある。本発明の粘着剤には、酸性基有するモノマーを含まないことが好ましい。
【００４５】
ここで酸性基を有するモノマーとしては、（メタ）アクリル酸、マレイン酸、イタコン酸、リン酸基を有するモノマー、硫酸基を有するモノマーなどを挙げることができる。
【００４６】
本発明のアクリル系共重合体は、重量平均分子量が５０万以上２００万未満が好ましく、５０万以上１５０万未満が好ましい。５０万以上であると皮膚に残留しにくくなり、２００万未満であると皮膚貼付性が良好となる。
【００４７】
共重合体は、Ｆｏｘの式により求めたガラス転移温度（Ｔｇ）が、−７０℃〜０℃であることが好ましい。このようなガラス転移温度を有する（メタ）アクリル系共重合体を用いることにより、皮膚貼付耐久性に優れ、剥離の痛みを抑制する粘着剤を得ることができる。
【００４８】
共重合体は、公知の方法により製造することができるが、溶液重合により製造することが好ましい。溶液重合においては、溶媒として、酢酸メチル、酢酸エチル、メチルエチルケトン、トルエン、アセトン等を使用することが好ましい。
【００４９】
具体的には反応容器内に溶媒、原料モノマーを上記で説明した割合で仕込み、窒素ガスなどの不活性ガス雰囲気下で重合開始剤を添加し、反応温度５０〜９０℃程度に加熱し、４〜２０時間で重合反応させる。
【００５０】
重合開始剤としては、アゾ系開始剤、過酸化物系開始剤を挙げることができる。これらの重合開始剤は、原料モノマー１００重量部に対して、通常は０．０１〜５重量部の範囲内の量で使用される。また、重合反応中に、連鎖移動剤、原料モノマー、溶媒を適宜添加してもよい。
【００５１】
上記のような条件において、得られる共重合体の重量平均分子量は、公知技術に従って、使用する溶媒の種類および量、重合開始剤の種類および量、反応時間、反応温度などの反応条件を調整することにより調節することができる。
【００５２】
＜硬化剤＞
共重合体を硬化させるための硬化剤としては、イソシアナト基を有する化合物（以下、イソシアネート系硬化剤と呼ぶ）を用いることが好ましい。イソシアネート系硬化剤の例としては、トリレンジイソシアネート、キシリレンジイソシアネート、クロルフェニレンジイソシアネート、ヘキサメチレンジイソシアネート、テトラメチレンジイソシアネート、イソホロンジイソシアネート、水添されたジフェニルメタンジイソシアネートなどの分子中に二個以上のイソシアナト基を有する化合物：それらをトリメチロールプロパンおよびペンタエリスリトールなどの多価アルコールと付加反応させた化合物、それらのイソシアヌレート化合物およびビュレット型化合物、さらにはそれらを公知のポリエーテルポリオール、ポリエステルポリオール、アクリルポリオール、ポリブタジエンポリオールおよびポリイソプレンなどと付加反応させたウレタンプレポリマー型の分子内に二個以上のイソシアネート基を有する化合物を挙げることができる。
【００５３】
硬化剤は、基材や用途等に合わせて適宜種類を選択することができる。トリレンジイソシアネート、キシリレンジイソシアネート、ヘキサメチレンジイソシアネート、イソホロンジイソシアネート：それらをトリメチロールプロパンおよびペンタエリスリトールなどの多価アルコールと付加反応させた化合物、それらのイソシアヌレート化合物およびビュレット型化合物が好ましく使用できる。
硬化剤の配合割合は、共重合体に含まれる官能基の量にもよるが、共重合体１００重量部に対して、０．０１〜 ５重量部が好ましく、０．１〜３重量部がより好ましく、０．１〜２重量部がさらに好ましい。
【００５４】
本発明の粘着剤には、所望により各種添加剤を添加することができる。例えば、抗菌剤、保湿剤、ビタミン類、香料などを挙げることができる。これらは、必要に応じて有効量を配合する。
【００５５】
＜粘着テープ＞
本発明の粘着剤を用いて作製された粘着テープは、オートクレーブ、酸化エチレンガス及び放射線等によって滅菌されても良い。放射線滅菌による粘着剤の劣化を防止するため、公知の添加剤を使用することができる。ピレンやキノンなどの放射線照射初期過程で生成する電子とイオンを不活性化する電子・イオン補足剤、アセナフテンなどの励起種を不活性化するエネルギー移動剤、メルカプタンやオクタヒドロフェナントレン、モノアルキルジフェニルエーテルなどのポリマーラジカルを不活性化するラジカル補足剤、フェノール系老化防止剤や有機チオ酸塩類、亜リン酸トリエステル、ＢＨＴなどのポリマーラジカル、パーオキシラジカルを不活性化する酸化防止剤、フタル酸エステル、エポキシ可塑剤、塩素化パラフィンなどのポリマーラジカルを不活性化する可塑剤などが挙げられる。
【００５６】
本発明の粘着剤を用いて皮膚貼付用粘着テープを作製するには、基材の片面に粘着剤を塗工する。基材としては特に限定されるものではないが、主な例を挙げると、レイヨン、綿、ポリエステル糸等の単体又はポリウレタン糸を挿入した織布、不織布、編布及び可塑化軟質ポリ塩化ビニル、無可塑化軟質ポリ塩化ビニル、ポリエチレン、ポリプロピレン、ポリブテン、エチレン− メチルメタクリレート共重合体、エチレン− 酢酸ビニル共重合体、エチレン− プロピレンゴム、ポリアミド、ポリエチレンテレフタレート、ポリウレタン、ポリ塩化ビニリデン、ポリビニルアルコールなどの合成樹脂からなるフィルム又はシートが挙げられる。また、プラスチック発泡シート、セルロース、酢酸セルロースなどの可撓性のあるフィルムやシートを使用することができる。これらの基材には、必要に応じてコロナ放電処理などを行ってもよい。透湿性に優れた基材を用いると、本発明の粘着剤の優れた透湿性を充分に発揮させることができる。
【００５７】
本発明の粘着剤は、塗工し易いよう溶剤によって希釈されても良い。溶剤としては、公知のものが使用でき、酢酸エチル、アセトン、メチルエチルケトン、トルエン等が挙げられる。粘着剤溶液は硬化剤や添加剤と混合され、これを基材の片面に塗工し、乾燥させる。架橋反応に高温を要する場合は、乾燥時又は乾燥後に加熱する。また、剥離紙などの剥離ライナーに粘着剤組成物を塗工した後、基材に重ねる方法を採用することもできる。粘着テープに穿孔を設けると、通気性を向上させることができる。
【００５８】
本発明のアクリル系粘着剤は、皮膚貼付用に好適であり、手洗いや風呂等水に濡れる機会があり、水に溶解し難い組成が好ましい。このため本発明のアクリル系粘着剤は、４０℃の水に対する溶解度が、３重量％未満であることが好ましい。より好ましくは２重量％以下、さらに好ましくは１重量％以下である。水への溶解度が低い程、水濡れ或いは水中での皮膚密着性が安定する。
【００５９】
以下に実施例、参考例及び比較例を挙げて、本発明について具体的に説明する。なお、以下の例において、部及び％は、特に断りのない限り、それぞれ質量部及び質量％を表す。また、以下の例で使用した材料の略号を示す。
【００６０】
＜（ａ−１）アルキル（メタ）アクリレート＞
ＢＡ：ｎ−ブチルアクリレート
２ＥＨＡ：２−エチルヘキシルアクリレート
ＩＯＡ：イソオクチルアクリレート
ＩＮＡ：イソノニルアクリレート
ＩＤＭＡ：イソデシルメタクリレート
ＬＡ：ラウリルアクリレート
ＬＭＡ：ラウリルメタクリレート
ＩＳＡ：イソステアリルアクリレート
【００６１】
＜（ａ−２）水酸基を有する（メタ）アクリレートまたは水酸基を有するアリルエーテル＞
２ＨＥＡ：２−ヒドロキシエチルアクリレート
４ＨＢＡ：４−ヒドロキシブチルアクリレート
５５ＰＥＴ−８００：ブレンマー５５ＰＥＴ−８００、ポリエチレングリコール−テトラメチレングリコール−モノメタクリレート（ランダムタイプ）、日油社製
ＰＫＡ−５００１：ユニオックスＰＫＡ−５００１、ポリエチレングリコール−アリルエーテル、日油社製
【００６２】
＜（ａ−３）アルコキシアルキル（メタ）アクリレート＞
ＭＥＡ：メトキシエチルアクリレート
ＭＥＭＡ：メトキシエチルメタクリレート
ＥＥＡ：エトキシエチルアクリレート
【００６３】
＜（ａ−４）アルコキシポリアルキレングリコールモノ（メタ）アクリレートまたはアルコキシポリアルキレングリコールアリルエーテル＞
ＥＣ−Ａ：ライトアクリレートＥＣ−Ａ、エトキシ-ジエチレングリコールアクリレート、共栄社化学社製
ＭＴＧ−Ａ：ライトアクリレートＭＴＧ−Ａ、メトキシ-トリエチレングルコールアクリレート、共栄社化学社製
ＤＰＭ−Ａ：ライトアクリレートＤＰＭ−Ａ、メトキシジプロピレングルコールアクリレート、共栄社化学社製
Ｍ−９０Ｇ：ＮＫエステルＭ−９０Ｇ、メトキシポリエチレングリコールメタクリレート、新中村化学工業社製
ＡＭ−９０Ｇ：ＮＫエステルＡＭ−９０Ｇ、メトキシポリエチレングリコールアクリレート、新中村化学工業社製
ＭＰＥ４００Ａ：メトキシポリエチレングリコールアクリレート、大阪有機化学工業社製
ＢＣ：ライトエステルＢＣ、ブトキシジエチレングリコールメタクリレート、共栄社化学社製
０４１ＭＡ：ライトエステル０４１ＭＡ、メトキシポリエチレングリコールメタクリレート、共栄社化学社製
ＰＫＡ−５００８：ユニオックスＰＫＡ−５００８、メトキシ-ポリエチレングリコール-アリルエーテル、日油社製
ＰＫＡ−５０１５：ユニセーフＰＫＡ−５０１５、ブトキシ-ポリエチレングリコール-ポリプロピレングリコール-アリルエーテル、日油社製
【００６４】
＜その他のモノマー＞
ＡＡ：アクリル酸
ＡＭ：アクリルアミド
ＮＶＰ：Ｎ−ビニルピロリドン
ＡＣＭＯ：アクリロイルモルホリン
【００６５】
＜硬化剤＞
ＨＴ：スミジュールＨＴ、ヘキサメチレンジイソシアネート−トリメチロールプロパン体、住化コベストロウレタン社製
Ｎ３２００：デスモジュールＮ３２００、ヘキサメチレンジイソシアネート−ビュレット体、住化コベストロウレタン社製
Ｎ３３００：デスモジュールＮ３３００、ヘキサメチレンジイソシアネート−ヌレート体、住化コベストロウレタン社製
Ｌ：コロネートＬ、トリレンジイソシアネート−トリメチロールプロパン体、東ソー社製
２０３０：コロネート２０３０、トリレンジイソシアネート−ヌレート体、東ソー社製
Ｄ−１１０Ｎ：タケネートＤ−１１０Ｎ、キシリレンジイソシアネート−トリメチロールプロパン体、三井化学社製
ＥＸ−２１２：デナコールＥＸ−２１２、１，６−ヘキサンジオールジグリシジルエーテル、ナガセケムテックス社製
【実施例】
【００６６】
（実施例１）
撹拌機、還流冷却管、窒素導入管、温度計、滴下漏斗を備えた４口フラスコに、２−エチルヘキシルアクリレート２６部、２−ヒドロキシエチルアクリレート２．５部、メトキシエチルアクリレート２０部、メトキシポリエチレングリコールメタクリレート（ライトエステル０４１ＭＡ；共栄社化学社製）１．５部、酢酸エチルを６９部、アゾビスイソブチロニトリル０．２部を４口フラスコに仕込み、窒素ガスを導入しながら、８０℃まで昇温した。滴下漏斗に２−エチルヘキシルアクリレート２６部、２−ヒドロキシエチルアクリレート２．５部、メトキシエチルアクリレート２０部、メトキシポリエチレングリコールメタクリレート（ライトエステル０４１ＭＡ；共栄社化学社製）１．５部と酢酸エチル６９部、重合開始剤としてアゾビスイソブチロニトリル０．２部を仕込み、滴下し、窒素雰囲気下８０℃にて７時間重合反応を行った。反応終了後、酢酸エチル４８部を加え希釈し、不揮発分３５％、重量平均分子量８０万の粘着剤を得た。
【００６７】
＜重量平均分子量（Ｍｗ）＞
Ｍｗは、下記の条件により測定した。Ｍｗの決定は、重量平均分子量が既知のポリスチレンを標準物質に用いた検量線法により決定した。
装置名：島津製作所社製、ＬＣ−ＧＰＣシステム「Ｐｒｏｍｉｎｅｎｃｅ」
カラム：東ソー社製ＴＳＫｇｅｌ  α−Ｍ ２本を直列に連結。
移動相溶媒：テトラヒドロフラン
流量：１．０ｍｌ／分
カラム温度：４０℃
【００６８】
＜溶解度＞
粘着剤の不揮発分約６００ｍｇを精秤し、栓付フラスコに入れ、ｐＨ７の超純水３００ｍＬを加えた。これを３５〜４０℃で６０分間撹拌した後、４０℃の恒温槽中に入れ、２４時間緩やかに撹拌した。溶け残った残渣を真空乾燥し、質量を測定した。溶解度は、以下の計算式（３）に基づいて求めた。評価基準は以下の通りである。
溶解度（％）＝｛１−（残渣の質量／溶解前の不揮発分の質量）｝×１００    （３）
○：溶解度１％未満（極めて良好）
△：溶解度１％以上、３％未満（良好）
×：溶解度３％以上（不良）
【００６９】
＜塗工液の作成＞
得られたアクリル系粘着剤の不揮発分１００部に対して、硬化剤としてスミジュールＨＴを不揮発分換算で２部添加し、撹拌し、塗工液を得た。
【００７０】
＜粘着テープの作成＞
下記のとおり方法に従って粘着テープを作製し、特性を評価した。
（１）粘着力評価用粘着テープの作成
厚さ２５μｍのポリエステルフィルム［商品名「Ｅ５１００」、東洋紡績社製、以下同じ。］上に、乾燥後の厚みが２５μｍとなるように上記で得られた塗工液を塗工し、熱風オーブンにて１００℃、２分間乾燥した。乾燥後、厚さ３８μｍのポリエステル製セパレーター［商品名「スーパーステック」ＳＰ−ＰＥＴ３８、リンテック社製、以下同じ。］にラミネートし、さらに５０℃で３日間養生し、粘着テープを得た。
（２）透湿度、対皮膚密着性、対皮膚刺激性−１、対皮膚刺激性−２  評価用粘着テープの作成
厚さ３８μｍのポリエステル製セパレーター上に、乾燥後の厚みが２５μｍとなるように上記塗工液を塗工し、熱風オーブンにて１００℃、２分間乾燥した。乾燥後、厚さ３８μｍの透湿性ウレタンシート（透湿度３，５００ｇ／ｍ2・２４ｈ）にラミネートし、さらに５０℃で３日間養生し、粘着テープを得た。
【００７１】
＜透湿度＞
ＪＩＳＬ１０９９に準拠した試験を行った。直径７０ｍｍの円筒形秤量容器に、４０℃の純水を４２ｇを入れ、粘着テープの粘着剤塗工面が下になるように、該粘着テープを該秤量容器のフタとして固定して容器を密封した。これを４０℃、相対湿度５０％ＲＨの恒温恒湿槽内に１時間静置し、秤量容器の重量減量分から面積１平方メートル、２４時間当たりの透過水分量を算出し、粘着テープの透湿度（単位：ｇ／ｍ2・２４ｈ）とした。
◎：２０００ｇ／ｍ2・２４ｈ以上（極めて良好）
○：１５００ｇ／ｍ2・２４ｈ以上、２０００ｇ／ｍ2・２４ｈ未満（良好）
△：１０００ｇ／ｍ2・２４ｈ以上、１５００ｇ／ｍ2・２４ｈ未満（使用可）
×：１０００ｇ／ｍ2・２４ｈ未満（不良）
【００７２】
＜粘着力＞
上記粘着テープを幅２５ｍｍ・長さ１００ｍｍの大きさに切り出して測定試料とした。次いで２３℃５０％ＲＨの環境下、試料からポリエステル製セパレーターを剥がして、露出した粘着剤層をステンレス板（ＳＵＳ３０４）に貼着し、２ｋｇロールで圧着した。圧着１０分後、ＪＩＳＺ０２３７に準拠し、引張試験機を用いて、剥離速度３００ｍｍ／分、剥離角度１８０°の条件で、粘着力を測定した（この粘着力を「粘着力（１）」とする）。圧着後６０分間放置、次いで４０℃５０％ＲＨ環境下に２４時間放置、更にその後２３℃５０％ＲＨ環境下に６０分間放置し、同様に粘着力を測定した（この粘着力を「粘着力（２）」とする）。評価基準は以下の通りである。
○：５Ｎ／２５ｍｍ以上、２０Ｎ／２５ｍｍ未満（良好）
×：５Ｎ／２５ｍｍ未満（不良）
【００７３】
更に、粘着力（２）／粘着力（１）の比（粘着力比と称することがある）を算出し、下記基準に従って評価した。
○：２未満（極めて良好）
△：２以上３未満（良好）
×：３以上（不良）
【００７４】
＜対皮膚密着性＞
２０ｍｍ×８０ｍｍの粘着テープを被着体（ボランティアの人の前腕前面上腕部、以下同じ。）に貼付してから２４時間経過後の皮膚に対する密着性を以下の基準で評価した。
評価基準
○：全面的に密着しており剥がれが認められない（極めて良好）
△：一部剥がれが認められる（良好）
×：完全に剥がれる（不良）
【００７５】
＜対皮膚刺激性−１＞
２０ｍｍ×８０ｍｍの粘着テープを被着体に貼付し、貼付感を以下の基準で評価した。
○：皮膚が引っ張られない（極めて良好）
△：皮膚が少し引っ張られる感じがあるが、貼付面周辺の皮膚に変形が認められない（良好）
×：皮膚が強く引っ張られる感じがあり、貼付面周辺の皮膚に変形が認められる（不良）
【００７６】
＜対皮膚刺激性−２＞
２０ｍｍ×８０ｍｍの粘着テープを被着体に貼付し、２４時間経過後に粘着テープを剥がす際の皮膚刺激性を以下の基準で評価した。
○：痛みが感じられない（良好）
△：少し痛みは感じられるが、剥離面に紅斑は認められない（使用可）
×：強い痛みが感じられ、剥離面に紅斑が認められる（不良）
【００７７】
（実施例６〜１０、１２〜１９、２１〜２６、参考例２〜５、２０、２７、２８）
表１に示す材料、組成、量になるよう変更した以外は、参考例１と同様に、それぞれ粘着剤および粘着テープを製造し、測定および評価を行った。
【００７８】
（実施例１１）
撹拌機、還流冷却管、窒素導入管、温度計、滴下漏斗を備えた４口フラスコに、２−エチルヘキシルアクリレート４．８部、ラウリルメタクリレート９部、４−ヒドロキシブチルアクリレート０．５部、エトキシエチルアクリレート２７．５部、エトキシジエチレングリコールアクリレート（ライトアクリレートＥＣ−Ａ：共栄社化学社製）７．５部、Ｎ−ビニルピロリドン０．８部、酢酸エチルを２５部、メチルエチルケトン５０部、アゾビスイソブチロニトリル０．２部を仕込み、窒素ガスを導入しながら、８０℃まで昇温した。滴下漏斗に２−エチルヘキシルアクリレート４．８部、ラウリルメタクリレート９部、４−ヒドロキシブチルアクリレート０．５部、エトキシエチルアクリレート２７．５部、エトキシジエチレングリコールアクリレート（ライトアクリレートＥＣ−Ａ：共栄社化学社製）７．５部、Ｎ−ビニルピロリドン０．８部と酢酸エチル７５部、開始剤としてアゾビスイソブチロニトリル０．２部を仕込み、滴下し、窒素雰囲気下８０℃にて７時間重合反応を行った。反応終了後、酢酸エチル３６部を加え希釈し、不揮発分３５％、重量平均分子量４０万の粘着剤を得た。
さらに、表１に示す硬化剤の種類に変更した以外は、参考例１と同様に、粘着剤および粘着テープを製造し、測定および評価を行った。
【００７９】
（比較例１）
撹拌機、還流冷却管、窒素導入管、温度計、滴下漏斗を備えた４口フラスコに、２−エチルヘキシルアクリレート４１．５部、イソステアリルアクリレート５部、２−ヒドロキシエチルアクリレート２．５部、Ｎ−ビニルピロリドン１．０部、重合溶媒として酢酸エチルを５０部、アゾビスイソブチロニトリル０．２部を仕込み、窒素ガスを導入しながら、８０℃まで昇温した。滴下漏斗に２−エチルヘキシルアクリレート４１．５部、イソステアリルアクリレート５部、２−ヒドロキシエチルアクリレート２．５部、Ｎ−ビニルピロリドン１．０部と酢酸エチル５０部、開始剤としてアゾビスイソブチロニトリル０．２部を仕込み、滴下し、窒素雰囲気下８０℃にて７時間重合反応を行った。反応終了後、酢酸エチル８６部を加え希釈し、不揮発分３５％、重量平均分子量６０万の粘着剤を得た。
さらに、表１に示す硬化剤の種類に変更した以外は、参考例１と同様に、粘着剤および粘着テープを製造し、測定および評価を行った。
【００８０】
＜塗工液の作成＞
得られたアクリル系粘着剤の不揮発分１００部に対し、硬化剤としてコロネートＬを不揮発分換算で１．０重量部添加し、撹拌し、塗工液を得た。参考例１と同様にして粘着テープを得た。
【００８１】
（比較例２）
撹拌機、還流冷却管、窒素導入管、温度計、滴下漏斗を備えた４口フラスコに、イソオクチルアクリレート１８．５部、メトキシポリエチレングリコールアクリレート（ＮＫエステルＡＭ−９０Ｇ：新中村化学工業株式会社製）３０部、アクリロイルモルホリン１．５部、重合溶媒として酢酸エチルを３０部、メチルエチルケトンを２０部、アゾビスイソブチロニトリル０．２部を仕込み、窒素ガスを導入しながら、８０℃まで昇温した。滴下漏斗にイソオクチルアクリレート１８．５部、メトキシポリエチレングリコールアクリレート（ＮＫエステルＡＭ−９０Ｇ：新中村化学工業株式会社製）３０部、アクリロイルモルホリン１．５部と酢酸エチル５０部、開始剤としてアゾビスイソブチロニトリル０．２部を仕込み、滴下し、窒素雰囲気下８０℃にて７時間重合反応を行った。反応終了後、酢酸エチル８６部を加え希釈し、不揮発分３５％、重量平均分子量８０万の粘着剤を得た。
【００８２】
＜塗工液の作成＞
得られたアクリル系粘着剤に硬化剤を加えず、塗工液とし、参考例１と同様にして粘着テープを得た。
【００８３】
（比較例３）
撹拌機、還流冷却管、窒素導入管、温度計、滴下漏斗を備えた４口フラスコに、イソノニルアクリレート３２．５部、メトキシエチルアクリレート１５部、アクリル酸２．５部、重合溶媒として酢酸エチルを５０部、アゾビスイソブチロニトリル０．２部を仕込み、窒素ガスを導入しながら、昇温した。滴下漏斗にイソノニルアクリレート３２．５部、メトキシエチルアクリレート１５部、アクリル酸２．５部と酢酸エチル５０部、開始剤としてアゾビスイソブチロニトリル０．２部を仕込み、滴下し、窒素雰囲気下８０℃にて７時間重合反応を行った。反応終了後、酢酸エチル８６部を加え希釈し、不揮発分３５％、重量平均分子量８０万の粘着剤を得た。
【００８４】
＜塗工液の作成＞
得られたアクリル系粘着剤の不揮発分１００部に対し、硬化剤としてスミジュールＨＴを不揮発分換算で０．１重量部添加し、撹拌し、塗工液を得た。参考例１と同様にして粘着テープを得た。
【００８５】
（比較例４）
撹拌機、還流冷却管、窒素導入管、温度計、滴下漏斗を備えた４口フラスコに、２−エチルヘキシルアクリレート２６．５部、メトキシエチルアクリレート２２．５部、アクリル酸１．０部、重合溶媒として酢酸エチルを５０部、アゾビスイソブチロニトリル０．２部を仕込み、窒素ガスを導入しながら、８０℃まで昇温した。滴下漏斗に２−エチルヘキシルアクリレート２６．５部、メトキシエチルアクリレート２２．５部、アクリル酸１．０部と酢酸エチル５０部、開始剤としてアゾビスイソブチロニトリル０．２部を仕込み、滴下し、窒素雰囲気下８０℃にて７時間重合反応を行った。反応終了後、酢酸エチル８６部を加え希釈し、不揮発分３５％、重量平均分子量９０万の粘着剤を得た。
【００８６】
＜塗工液の作成＞
得られたアクリル系粘着剤の不揮発分１００部に対し、硬化剤としてデナコールＥＸ−２１２を不揮発分換算で０．５重量部添加し、撹拌し、塗工液を得た。参考例１と同様にして粘着テープを得た。
【００８７】
（比較例５）
撹拌機、還流冷却管、窒素導入管、温度計、滴下漏斗を備えた４口フラスコに、ブチルアクリレート５．５部、ラウリルアクリレート１０部、メトキシエチルアクリレート３０部、２−ヒドロキシエチルアクリレート３．５部、アクリルアミド１．０部、重合溶媒としてメチルエチルケトンを７５部、アゾビスイソブチロニトリル０．２部を仕込み、窒素ガスを導入しながら、８０℃まで昇温した。滴下漏斗にブチルアクリレート５．５部、ラウリルアクリレート１０部、メトキシエチルアクリレート３０部、２−ヒドロキシエチルアクリレート３．５部、アクリルアミド１．０部とメチルエチルケトン７５部、開始剤としてアゾビスイソブチロニトリル０．２部を仕込み、滴下し、窒素雰囲気下８０℃にて７時間重合反応を行った。反応終了後、酢酸エチル３６部を加え希釈し、不揮発分３５％、重量平均分子量３０万の粘着剤を得た。
【００８８】
＜塗工液の作成＞
得られたアクリル系粘着剤の不揮発分１００部に対し、硬化剤としてタケネートＤ−１１０Ｎを不揮発分換算で０．４重量部添加し、撹拌し、塗工液を得た。参考例１と同様にして粘着テープを得た。
【００８９】
（比較例６）
撹拌機、還流冷却管、窒素導入管、温度計、滴下漏斗を備えた４口フラスコに、ブチルアクリレート５．５部、ラウリルアクリレート１０部、メトキシエチルアクリレート３０部、２−ヒドロキシエチルアクリレート３．５部、アクリルアミド１．０部、重合溶媒として酢酸エチルを５０部、アゾビスイソブチロニトリル０．２部を仕込み、窒素ガスを導入しながら、８０℃まで昇温した。滴下漏斗にブチルアクリレート５．５部、ラウリルアクリレート１０部、メトキシエチルアクリレート３０部、２−ヒドロキシエチルアクリレート３．５部、アクリルアミド１．０部と酢酸エチル５０部、開始剤としてアゾビスイソブチロニトリル０．２部を仕込み、滴下し、窒素雰囲気下８０℃にて７時間重合反応を行った。反応終了後、酢酸エチル８６部を加え希釈し、不揮発分３５％、重量平均分子量９０万の粘着剤を得た。
【００９０】
＜塗工液の作成＞
得られたアクリル系粘着剤の不揮発分１００部に対し、硬化剤としてタケネートＤ−１１０Ｎを不揮発分換算で０．４重量部添加し、撹拌し、塗工液を得た。参考例１と同様にして粘着テープを得た。
【００９１】
【表１】
0005920519.tif 000002
【００９２】
【表２】
0005920519.tif 000003
【要約】
【課題】
高い透湿性と良好な粘着力を示す粘着剤および粘着テープを提供することである。さらには、皮膚に対する良好な密着性や、貼付している際の貼付感、剥離する際に痛みを感じ難い粘着剤および粘着テープを提供すること。
【解決手段】
少なくとも下記（ａ−１）、（ａ−２）、（ａ−３）および（ａ−４）で示されるモノマー単位を含む共重合体を含んでなる粘着剤であって、共重合体を構成する全モノマー中、下記含有量含んでなることを特徴とする粘着剤。
（ａ−１）アルキル（メタ）アクリレート５〜４５重量％
（ａ−２）水酸基を有する（メタ）アクリレートまたは水酸基を有するアリルエーテル０．０１〜１０重量％
（ａ−３）アルコキシアルキル（メタ）アクリレート５０〜７８重量％
（ａ−４）アルコキシポリアルキレングリコールモノ（メタ）アクリレートまたはアルコキシポリアルキレングリコールアリルエーテル１〜２５重量％
【選択図】なし